Brevet FR3019815A1 — publié le 20151016

COMPOSITION D'ENCOLLAGE A BASE DE SACCHARIDE NON REDUCTEUR ET DE SACCHARIDE HYDROGENE, ET PRODUITS ISOLANTS OBTENUS La présente invention se rapporte au domaine des encollages pour produits composites ou revêtus, tels que des produits d'isolation, thermiques et/ou acoustiques, à base de laine minérale, notamment de verre ou de roche, et d'un liant organique exempt de formaldéhyde. L'invention concerne plus particulièrement une composition d'encollage apte à réticuler pour former ledit liant organique, qui renferme un saccharide 15 non réducteur, un saccharide hydrogéné et un acide organique polycarboxyl igue. L'invention a également pour objet les produits isolants constitués de laine minérale encollée au moyen de la composition d'encollage précitée. La fabrication de produits d'isolation à base de laine minérale comprend 20 généralement une étape de fabrication de la laine elle-même, qui peut être mise en oeuvre par différents procédés, par exemple selon la technique connue du fibrage par centrifugation interne ou externe. La centrifugation interne consiste à introduire la matière minérale en fusion (verre ou roche) dans un dispositif centrifuge comprenant une multitude 25 de petits orifices, la matière étant projetée vers la paroi périphérique du dispositif sous l'action de la force centrifuge et s'en échappant sous la forme de filaments. A la sortie du dispositif centrifuge, les filaments sont étirés et entraînés vers un organe récepteur par un courant gazeux ayant une température et une vitesse élevées, pour y former une nappe de fibres (ou laine 30 minérale). La centrifugation externe consiste, quant à elle, à déverser la matière en fusion à la surface périphérique externe d'organes rotatifs appelés rotors, d'où la matière en fusion est éjectée sous l'action de la force centrifuge. Des moyens d'étirage par courant gazeux et de collecte sur un organe de réception sont également prévus. Pour assurer l'assemblage des fibres entre elles et permettre à la nappe d'avoir de la cohésion, on projette sur les fibres, sur le trajet allant de la sortie du dispositif centrifuge vers l'organe récepteur, une composition d'encollage contenant une résine thermodurcissable. La nappe de fibres revêtues de l'encollage est soumise à un traitement thermique, à une température généralement supérieure à 100°C, afin d'effectuer la polycondensation de la résine et obtenir ainsi un produit d'isolation thermique et/ou acoustique ayant des propriétés spécifiques, notamment une stabilité dimensionnelle, une résistance à la traction, une reprise d'épaisseur après compression et une couleur homogène. La composition d'encollage à projeter sur la laine minérale se présente généralement sous la forme d'une solution aqueuse renfermant la résine thermodurcissable et des additifs tels qu'un catalyseur de réticulation de la résine, un silane promoteur d'adhérence, une huile minérale anti-poussières, La composition d'encollage est le plus souvent appliquée sur les fibres par pulvérisation. Les propriétés de la composition d'encollage dépendent en grande partie des caractéristiques de la résine. Du point de vue de l'application, il est nécessaire que la composition d'encollage présente une bonne aptitude à la pulvérisation et puisse se déposer à la surface des fibres afin de les lier efficacement. La résine doit être stable pendant un laps de temps donné avant d'être utilisée pour former la composition d'encollage, laquelle composition est généralement préparée au moment de l'emploi en mélangeant la résine et les additifs mentionnés précédemment. Sur le plan réglementaire, il est nécessaire que la résine soit considérée comme non polluante, c'est-à-dire qu'elle contienne - et qu'elle génère lors de l'étape d'encollage ou ultérieurement - le moins possible de composés pouvant nuire à la santé humaine ou à l'environnement. Les résines thermodurcissables les plus couramment utilisées sont des résines phénoliques appartenant à la famille des résols. Outre leur bonne aptitude à réticuler dans les conditions thermiques précitées, ces résines sont solubles dans l'eau, possèdent une bonne affinité pour les fibres minérales, notamment en verre, et sont relativement peu coûteuses. Les résols les plus usuels sont obtenus par condensation de phénol et de formaldéhyde, en présence d'un catalyseur basique. Au final, ces résols contiennent une certaine proportion de monomères n'ayant pas réagi, en particulier le formaldéhyde dont la présence n'est pas souhaitée à cause de ses effets nocifs avérés. Pour cette raison, les résines à base de résol sont généralement traitées par de l'urée qui réagit avec le formaldéhyde libre en le piégeant sous forme de condensats urée-formaldéhyde non volatils. La présence d'urée dans la résine apporte en outre un avantage économique certain du fait de son faible coût, car on peut l'introduire en relativement grande quantité sans affecter les qualités d'emploi de la résine, notamment sans nuire aux propriétés mécaniques du produit final, ce qui abaisse notablement le coût total de la résine. Il a néanmoins été observé que, dans les conditions de températures auxquelles la nappe est soumise pour obtenir la réticulation de la résine, les condensats urée-formaldéhyde ne sont pas stables ; ils se décomposent en redonnant du formaldéhyde et de l'urée, à son tour dégradée au moins partiellement en ammoniac, qui sont libérés dans l'atmosphère de l'usine. La réglementation en matière de protection de l'environnement devenant plus contraignante oblige les fabricants de produits d'isolation à rechercher des solutions permettant d'abaisser encore les niveaux d'émissions indésirables, en particulier de formaldéhyde. Des solutions de remplacement des résols dans les compositions d'encollage sont connues et se fondent sur l'emploi d'un d'acide carboxylique et d'un alcool. Dans US 5 340 868, l'encollage comprend un polymère polycarboxylique, un 13-hydroxylamide et un acide carboxylique monomérique au moins trifonctionnel. Il a aussi été décrit des compositions d'encollage comprenant une alcanolamine renfermant au moins deux groupements hydroxyle et un polymère polycarboxylique (US 6 071 994, US 6 099 773, US 6 146 746) qui peuvent être associés à un copolymère (US 6 299 936). Il a aussi été proposé des compositions d'encollage comprenant un polymère polycarboxylique et un polyol (US 2002/0091185, US 2002/0091185). Ces compositions peuvent contenir en outre un catalyseur qui peut être un composé contenant du phosphore (US 5 318 990, US 5 661 213, US 6331 350, US 2003/0008978), un fluoroborate (US 5 977 232) ou bien un cyanamide, un dicyanamide ou une cyanoguanidine (US 5 932 689), ou un tensioactif cationique, amphotère ou non ionique (US 2002/0188055), ou encore un agent de couplage de type silane (US 2004/0002567). Dans WO 2006/120523, il est décrit une composition d'encollage qui comprend (a) un poly(alcool vinylique), (b) un agent de réticulation multifonctionnel choisi parmi les polyacides non polymériques ou leurs sels, les anhydrides ou un polyaldéhyde non polymérique et (c) éventuellement un catalyseur, le rapport pondéral (a)/(b) variant de 95:5 à 35:65 et le pH étant au moins égal à 1,25. On connaît également de WO 2008/053332 une composition d'encollage qui comprend un adduit (a) d'un polymère de sucre et (b) d'un agent de réticulation multifonctionnel choisi parmi les polyacides monomériques ou leurs sels, et les anhydrides, qui est obtenu dans des conditions telles que le rapport pondéral (a)/(b) varie de 95:5 à 35:65. Par ailleurs, il a été décrit des compositions d'encollage dont tout ou partie de l'alcool est remplacé par un ou plusieurs saccharides. Dans US 2005/0215153, la composition d'encollage est formée à partir d'un pré-liant contenant un polymère d'acide carboxylique et d'un polyol, et d'une dextrine en tant que co-liant. Dans US 5 895 804, la composition d'encollage comprend un polymère polycarboxylique de poids moléculaire au moins égal à 1000 et un polysaccharide de poids moléculaire au moins égal à 10000. Dans WO 2009/080938, la composition d'encollage comprend au moins un acide organique polycarboxylique de masse molaire inférieure ou égale à 1000 et au moins un monosaccharide et/ou polysaccharide. Enfin, on connaît de WO 2010/029266, WO 2013/014399 et WO 2013/021112 une composition d'encollage qui comprend au moins un sucre hydrogéné et un agent de réticulation polyfonctionnel. Il a été constaté que les produits d'isolations à base de laine minérale fabriqués avec les compositions d'encollage précitées présentent une résistance au vieillissement en milieu humide insuffisante pour permettre leur utilisation à l'extérieur des bâtiments. La présente invention a pour but de proposer une composition d'encollage aqueuse à base de saccharides qui confère à des produits composites ou revêtus, notamment aux produits d'isolation à base de laine minérale, une résistance hydrolytique améliorée tout en conservant de bonnes propriétés mécaniques. Plus précisément, la composition d'encollage aqueuse conforme à l'invention se caractérise en ce qu'elle comprend - au moins un saccharide non réducteur, - au moins un saccharide hydrogéné, et - au moins un acide organique polycarboxylique. L'expression « saccharide non réducteur » doit être entendue au sens conventionnel, à savoir qu'elle désigne un saccharide constitué de plusieurs motifs saccharidiques dont le carbone 1 porteur du groupe OH hémiacétalique est engagé dans une liaison. Un saccharide non réducteur au sens de l'invention ne présente aucune action réductrice sur les solutions cupro- alcalines. Le saccharide non réducteur conforme à la présente invention est un oligoholoside non réducteur renfermant au plus 10 motifs saccharidiques. A titre d'exemples de tels saccharides non réducteurs, on peut citer les diholosides tels que le tréhalose, les isotréhaloses, le saccharose, et les isosaccharoses (« isosucroses » en anglais); les triholosides tels que le mélézitose, le gentianose, le raffinose, l'erlose et l'umbelliférose; les tétraholosides tels que le stachyose; et les pentaholosides tels que le verbascose. On préfère le saccharose et le tréhalose, et mieux encore le 30 saccharose. Par « saccharide hydrogéné », on entend l'ensemble des produits résultant de la réduction, de quelque manière que ce soit, d'un saccharide choisi parmi les monosaccharides, les oligosaccharides, les polysaccharides linéaires, ramifiés ou cycliques, et les mélanges de ces produits, notamment les hydrolysats d'amidon. L'hydrogénation du saccharide peut être effectuée par les méthodes connues opérant dans des conditions de pression d'hydrogène et de température élevées, en présence d'un catalyseur choisi dans les groupes IB, IIB, IVB, VI, VII et VIII du tableau périodique des éléments, de préférence dans le groupe comprenant le nickel, le platine, le palladium, le cobalt, le molybdène et leurs mélanges. Le catalyseur préféré est le nickel de Raney. L'hydrogénation transforme le saccharide ou le mélange de saccharides (par exemple un hydrolysat d'amidon) en polyols correspondants. Bien que n'étant pas préférée, l'hydrogénation peut être mise en oeuvre en l'absence de catalyseur d'hydrogénation, en présence d'une source d'hydrogène autre que le gaz hydrogène, par exemple un borohydrure de métal alcalin tel que le borohydrure de sodium. A titre d'exemples de saccharides hydrogénés, on peut citer l'érythritol, l'arabitol, le xylitol, le sorbitol, le mannitol, l'iditol, le maltitol, l'isomaltitol, le lactitol, le cellobitol, le palatinitol, le maltotritol et les produits d'hydrogénation d'hydrolysats d'amidon, notamment commercialisés par la société TEREOS SYRAL sous la dénomination Maltilite De préférence, on utilise les produits d'hydrogénation d'hydrolysats d'amidon, avantageusement un sirop de maltitol. Le saccharide hydrogéné conforme à l'invention possède une masse molaire moyenne en nombre inférieure à 100000, de préférence inférieure à 50000, avantageusement inférieure à 5000, plus particulièrement inférieure à 1000, et mieux encore supérieure à 100. Dans la composition d'encollage, le(s) saccharide(s) hydrogéné(s) représente(nt) de préférence 18 à 80 % du poids total de(s) saccharide(s) non réducteur(s) et de(s) saccharide(s) hydrogéné(s), avantageusement 30 à 70 % et mieux encore 40 à 60 %. L'acide organique polycarboxylique conforme à l'invention est apte à réagir avec les groupes hydroxyles du saccharide non réducteur et du saccharide hydrogéné sous l'effet de la chaleur pour former des liaisons esters qui conduisent à l'obtention d'un réseau polymérique dans le liant final. Ledit réseau polymérique permet d'établir des liaisons au niveau des points de jonction des fibres dans la laine minérale. Les inventeurs pensent que des réactions de déshydratation se produisent aussi sur le saccharide non réducteur, induisant la formation de polymères furaniques qui s'intègrent dans le réseau du liant et contribuent de cette manière à améliorer sa résistance hydrolytique. Par « acide organique polycarboxylique », on entend un acide organique comprenant au moins deux fonctions carboxyliques, de préférence au plus 15, et avantageusement deux à quatre fonctions carboxyliques. L'acide organique polycarboxylique présente généralement une masse molaire en nombre inférieure ou égale à 1000, de préférence inférieure ou 10 égale à 750 et avantageusement inférieure ou égale à 500. L'acide organique polycarboxylique est un acide acyclique, ramifié ou non, saturé ou insaturé, un acide cyclique ou un acide aromatique. L'acide organique polycarboxylique peut être un acide dicarboxylique, par exemple l'acide oxalique, l'acide malonique, l'acide succinique, l'acide 15 glutarique, l'acide adipique, l'acide pimélique, l'acide subérique, l'acide azelaïque, l'acide sébacique, l'acide malique, l'acide tartrique, l'acide tartronique, l'acide aspartique, l'acide glutamique, l'acide fumarique, l'acide itaconique, l'acide maléique, l'acide traumatique, l'acide camphorique, l'acide phtalique et ses dérivés, notamment contenant au moins un atome de bore ou 20 de chlore, l'acide tétrahydrophtalique et ses dérivés, notamment contenant au moins un atome de chlore tel que l'acide chlorendique, l'acide isophtalique, l'acide téréphtalique, l'acide mésaconique et l'acide citraconique; un acide tricarboxylique, par exemple l'acide citrique, l'acide tricarballylique, l'acide 1,2,4- butanetricarboxylique, l'acide aconitique, l'acide hémimellitique, l'acide 25 triméllitique et l'acide trimésique; ou un acide tétracarboxylique, par exemple l'acide 1,2,3,4-butanetétracarboxylique et l'acide pyroméllitique. De manière particulièrement avantageuse, l'acide organique polycarboxylique renferme deux à quatre fonctions carboxyliques. L'acide organique polycarboxylique préféré est l'acide citrique. 30 Dans la composition d'encollage, le(s) saccharide(s) non réducteur(s) et le(s) saccharide(s) hydrogéné(s) représente(nt) 10 à 90 % du poids du mélange constitué par le(s) saccharide(s) non réducteur(s), le(s) saccharide(s) hydrogéné(s) et 1(les)'acide(s) organique(s) polycarboxylique(s), de préférence 20 à 85 %, avantageusement 30 à 80 %, mieux encore 40 à 65 % et de manière particulièrement avantageuse 45 à 65 %. De manière générale, la composition d'encollage selon l'invention ne contient pas de monoalkylamine, dialkylamine et d'alcanolamine. Il n'est en effet pas souhaité que ces composés (qui sont aptes à réagir avec les autres constituants de la composition d'encollage) soient incorporés dans le réseau polymérique du liant final. La composition d'encollage peut comprendre en outre un catalyseur, acide ou basique, qui a notamment pour fonction d'ajuster la température de début de réticulation. Le catalyseur peut être choisi parmi les bases et les acides de Lewis, tels que les argiles, la silice colloïdale ou non, les amines organiques, les amines quaternaires, les oxydes métalliques, les sulfates métalliques, les chlorures métalliques, les sulfates d'urée, les chlorures d'urée et les catalyseurs à base de silicates. Le catalyseur peut également être un composé contenant du phosphore, par exemple un sel d'hypophosphite de métal alcalin, un phosphite de métal alcalin, un polyphosphate de métal alcalin, un hydrogénophosphate de métal alcalin, un acide phosphorique ou un acide alkylphosphonique. De préférence, le métal alcalin est le sodium ou le potassium. Le catalyseur peut encore être un composé contenant du fluor et du bore, par exemple l'acide tétrafluoroborique ou un sel de cet acide, notamment un tétrafluoroborate de métal alcalin tel que le sodium ou le potassium, un tétrafluoroborate de métal alcalino-terreux tel que le calcium ou le magnésium, un tétrafluoroborate de zinc et un tétrafluoroborate d'ammonium. De préférence, le catalyseur est l'hypophosphite de sodium, le phosphite de sodium et les mélanges de ces composés. La quantité de catalyseur introduite dans la composition d'encollage peut représenter jusqu'à 20 % du poids total du(des) saccharide(s) non réducteur(s), du(des) saccharide(s) hydrogéné(s) et d'(des) acide(s) organique(s) polycarboxylique(s), de préférence jusqu'à 10 %, et avantageusement est au moins égale à 1 %. Les compositions d'encollage particulièrement préférées contiennent du saccharose, du maltitol et de l'acide citrique, et le cas échéant un catalyseur de réticulation, notamment l'hypophosphite de sodium. La composition d'encollage conforme à l'invention peut comprendre en outre les additifs conventionnels ci-après dans les proportions suivantes calculées sur la base de 100 parts en poids de saccharide(s) non réducteur(s), de saccharide(s) hydrogéné(s) et d'(des) acide(s) organique(s) polycarboxylique(s) : - 0 à 2 parts de silane, en particulier un aminosilane ou un epoxysilane, - 0 à 40 parts d'huile, de préférence 0 à 30 parts, notamment 4 à 24 parts, - 0 à 30 parts d'urée, de préférence 0 à 20 parts, et avantageusement 0 part, - 0 à 5 parts d'un silicone, - 0 à 20 parts d'un polyol différent des saccharides précités, - 0 à 15 parts de sulfate métallique ou d'ammonium, de préférence 0 à 10 parts et avantageusement 0 à 5 parts, - 0 à 30 parts d'un « extendeur » choisi parmi les dérivés de la lignine tel que le lignosulfonate d'ammonium (LSA) ou le lignosulfonate de sodium, et les protéines animales ou végétales. Le rôle des additifs est connu et brièvement rappelé : le silane est un agent de couplage entre les fibres et le liant, et joue également le rôle d'agent anti-vieillissement ; les huiles sont des agents anti-poussières et hydrophobes ; l'urée et le polyol jouent le rôle de plastifiants et permettent d'éviter la prégélification de la composition d'encollage ; le silicone est un agent hydrophobe qui a pour fonction de réduire l'absorption d'eau par le produit d'isolation ; le sulfate métallique ou d'ammonium permet d'améliorer les propriétés mécaniques du produit final, notamment la résistance à la traction après vieillissement; l'« extendeur » est une charge organique soluble ou dispersable dans la composition d'encollage aqueuse qui permet notamment de diminuer son coût. Le polyol ajouté en tant qu'additif est nécessairement différent du saccharide non réducteur et du saccharide hydrogéné. Ce polyol peut être notamment le glycérol, un glycol tel que l'éthylène glycol, le propylène glycol, le butylène glycol et les poly(alkylène) glycols à base de ces glycols, ou les homopolymères et copolymères d'alcool vinylique. Le sulfate métallique ajouté en tant qu'additif est un sulfate d'un métal alcalin ou alcalino-terreux, d'un métal de transition ou d'un métal pauvre, de préférence un sulfate de sodium, de magnésium, de fer, de cobalt, de nickel, de cuivre, de zinc ou d'aluminium, et avantageusement de cuivre, de fer" ou d'aluminium. A titre d'exemple de sulfate d'ammonium, on peut citer l'hydrogénosulfate d'ammonium NH4HSO4 et le sulfate d'ammonium (NH4)2SO4. La composition d'encollage présente un pH acide, de l'ordre de 1 à 5 selon le type d'acide organique polycarboxylique utilisé, de préférence supérieur ou égal à 1,0. Avantageusement, le pH est maintenu à une valeur au moins égale à 1,5 de manière à limiter les problèmes d'instabilité de la composition d'encollage et de corrosion de la ligne de fabrication, grâce à l'ajout d'un composé aminé qui n'est pas apte à réagir avec le saccharide non réducteur et le saccharide hydrogéné, par exemple une amine tertiaire, notamment la triéthanolamine. La quantité de composé aminé peut représenter jusqu'à 30 parts en poids du poids total de(s) saccharide(s) non réducteur(s) et de(s) saccharide(s) hydrogéné(s) et d'(des) acide(s) organique(s) polycarboxylique(s). La composition d'encollage est destinée notamment à être appliquée sur des fibres minérales, en particulier des fibres de verre ou de roche. De manière classique, la composition d'encollage est projetée sur les fibres minérales à la sortie du dispositif centrifuge et avant leur collecte sur l'organe récepteur sous la forme d'une nappe de fibres qui est ensuite traitée à une température permettant la réticulation de l'encollage et la formation d'un liant infusible. La réticulation de l'encollage selon l'invention se fait à une température comparable à celle d'une résine formophénolique classique, à une température supérieure ou égale à 110°C, de préférence supérieure ou égale à 130°C, et avantageusement supérieure ou égale à 140°C. Les produits isolants acoustiques et/ou thermiques obtenus à partir de ces fibres encollées constituent aussi un objet de la présente invention. Ces produits se présentent généralement sous la forme d'un matelas ou d'un feutre de laine minérale, de verre ou de roche, ou encore d'un voile de fibres minérales, également de verre ou de roche, destiné notamment à former un revêtement de surface dudit matelas ou dudit feutre. Les exemples qui suivent permettent d'illustrer l'invention sans toutefois la limiter. Dans ces exemples, on mesure : - la résistance à la traction selon la norme ASTM C 686-71T sur un échantillon découpé par estampage dans le produit d'isolation. L'échantillon a la forme d'un tore de 122 mm de longueur, 46 mm de largeur, un rayon de courbure de la découpe du bord extérieur égal à 38 mm et un rayon de courbure de la découpe du bord inférieur égal à 12,5 mm. L'échantillon est disposé entre deux mandrins cylindriques d'une machine d'essais dont l'un est mobile et se déplace à vitesse constante. On mesure la force de rupture F (en Newton) de l'échantillon et on calcule la résistance à la traction RT définie par le rapport de la force de rupture F à la masse de l'échantillon. La résistance à la traction est mesurée après la fabrication (résistance à la traction initiale notée RTfab) et après un vieillissement accéléré dans un autoclave à une température de 105°C sous 100 % d'humidité relative pendant 15 minutes (RT15). - l'épaisseur initiale du produit d'isolation et l'épaisseur après avoir placé le produit dans une enceinte chauffée à 70°C sous 95 % d'humidité relative pendant 72 heures. EXEMPLES 1 ET 2 On prépare des compositions d'encollage comprenant les constituants figurant dans le tableau 1 dans des proportions exprimées en parts pondérales. Les compositions d'encollage sont préparées par simple mélange des constituants dans de l'eau, sous agitation vigoureuse jusqu'à dissolution ou dispersion complète des constituants. A titre de référence, on prépare une première composition d'encollage conforme à la demande WO 2013/021112 (Référence 1) et une deuxième composition d'encollage qui contient 67 parts en poids d'une résine préparée conformément à la demande WO 2008/043960, 20 parts en poids d'urée et les additifs mentionnés dans le tableau 1 (Référence 2). Les compositions d'encollage sont utilisées pour fabriquer des produits d'isolation à base de laine de verre sur une ligne industrielle. La laine minérale est produite en continu sur une ligne de 2,4 m de large par la technique de centrifugation interne dans laquelle la composition de verre fondu est transformée en fibres au moyen d'un outil dénommé assiette de centrifugation, comprenant un panier formant chambre de réception de la composition fondue et une bande périphérique percée d'une multitude d'orifices : l'assiette est mue en rotation autour de son axe de symétrie disposé verticalement, la composition est éjectée à travers les orifices sous l'effet de la force centrifuge et la matière s'échappant des orifices est étirée en fibres avec l'assistance d'un courant de gaz d'étirage. De façon classique, une couronne de pulvérisation d'encollage est disposée au-dessous de l'assiette de fibrage de façon à répartir régulièrement la composition d'encollage sur la laine de verre venant d'être formée. La laine minérale ainsi encollée est collectée sur un convoyeur à bande équipé de caissons d'aspiration internes qui retiennent la laine minérale sous forme d'un feutre ou d'une nappe à la surface du convoyeur. Le convoyeur passe ensuite en continu dans une étuve à 270°C où les constituants de l'encollage polymérisent pour former un liant. Le produit d'isolation obtenu à la sortie de l'étuve présente une densité nominale égale à 17,5 kg/m3 et une épaisseur nominale égale à 75 mm. Les propriétés des produits d'isolation figurant dans le tableau 1 sont évaluées comparativement à des produits utilisant les compositions d'encollage de référence (Références 1 et 2). La présence de sucre non réducteur dans les exemples 1 et 2 selon l'invention permet de limiter le regonflement par rapport à la Référence 1. L'ajout de sulfate d'ammonium (Exemple 2) améliore la résistance à la traction après vieillissement par rapport aux Références 1 et 2. Tableau 1 Ex. 1 Ex. 2 Référence 1 Référence 2 Composition Saccharide réducteur(1) - - 31,0 - Saccharose) 24,0 24,0 - - Saccharide hydrogéne) 24,0 24,0 24,0 - Acide citrique 52,0 52,0 45,0 - Hypophosphite de sodium 5,0 5,0 5,0 - Huile minérale) 8,0 8,0 8,0 9,5 y-aminopropyltriéthoxysilane 0,5 0,5 0,5 0,5 Silicone) 2,1 2,1 2,1 2,1 Sulfate d'ammonium - 5,0 - 3,0 pH 1,8(6) 1,9(6) 1,6(6) 56(7) Propriétés Résistance à la traction (Nig) Avant vieillissement 3,62 3,23 3,85 3,58 Après vieillissement 2,80 3,29 3,12 3,11 Perte (%) 22,6 0 19,0 13,1 Epaisseur (mm) Avant traitement 81 83 83 83 Après traitement 109 117 122 89 Regonflement (%) 35,7 42,1 47,3 6,7 Perte au feu (%) 5,2 5,2 5,2 4,7 (1) dextrine issue d'amidon de maïs ; masse molaire moyenne en poids : 3510 ; indice de polydispersité IP : 5,2 ; équivalent en dextrose DE : 30 ; commercialisée sous la référence Roclys® C3072S par ROQUETTE FRERES (2) sucre cristal n° 2 600 commercialisé par TEREOS SYRAL (3) sirop de maltitol à 75 % de matières sèches contenant 55 % de maltitol; commercialisé sous la référence Maltilite® 5575 par SYRAL (4) commercialisé sous la référence HydroVVax® 88 par SASOL (5) commercialisé sous la référence DC1581 par DOW CORNING (6) extrait sec de la composition d'encollage : 25 % UJ (7) extrait sec de la composition d'encollage : 20 % 1-1 00 1-1 U1 REVENDICATIONS1. Composition d'encollage, notamment pour des produits isolants à base de laine minérale, en particulier de roche ou de verre, caractérisée en ce qu'elle comprend - au moins un saccharide non réducteur, - au moins un saccharide hydrogéné, et - au moins un acide organique polycarboxylique. 2. Composition selon la revendication 1, caractérisée en ce que le saccharide non réducteur est un oligoholoside non réducteur renfermant au plus 10 motifs saccharidiques. 3. Composition selon la revendication 2, caractérisée en ce que le saccharide non réducteur est le tréhalose, un isotréhalose, le saccharose, un isosaccharose, le mélézitose, le gentianose, le raffinose, l'erlose, l'umbelliférose, le stachyose ou le verbascose, de préférence le saccharose et le tréhalose, et avantageusement le saccharose. 4. Composition selon l'une des revendications 1 à 3, caractérisée en ce que le saccharide hydrogéné est choisi parmi l'érythritol, l'arabitol, le xylitol, le sorbitol, le mannitol, l'iditol, le maltitol, l'isomaltitol, le lactitol, le cellobitol, le palatinitol, le maltotritol et les produits d'hydrogénation d'hydrolysats d'amidon. 5. Composition selon la revendication 4, caractérisée en ce que le saccharide hydrogéné est le produit d'hydrogénation d'un hydrolysat d'amidon, de préférence un sirop de maltitol. 6. Composition selon la revendication 4 ou 5, caractérisée en ce que le saccharide hydrogéné possède une masse molaire moyenne en nombre inférieure à 100000, de préférence inférieure à 50000, avantageusement inférieure à 5000, plus particulièrement inférieure à 1000, et mieux encore supérieure à 100. 7. Composition selon l'une des revendications 1 à 6, caractérisée en ce que le(s) saccharide(s) hydrogéné(s) représente(nt) 18 à 80 % du poids total de(s) saccharide(s) non réducteur(s) et de(s) saccharide(s) hydrogéné(s), de préférence 30 à 70 % et avantageusement 40 à 60 %. 8. Composition selon l'une des revendications 1 à 7, caractérisée en ce que l'acide organique polycarboxylique comprend au moins deux fonctionscarboxyliques, de préférence au plus 15, et avantageusement deux à quatre fonctions carboxyliques. 9. Composition selon la revendication 8, caractérisée en ce que l'acide organique polycarboxylique présente une masse molaire en nombre inférieure 5 ou égale à 1000, de préférence inférieure ou égale à 750 et avantageusement inférieure ou égale à 500. 10. Composition selon la revendication 9, caractérisée en ce que l'acide organique polycarboxylique est un acide acyclique, ramifié ou non, saturé ou insaturé, un acide cyclique ou un acide aromatique. 10 11. Composition selon la revendication 10, caractérisée en ce que l'acide organique polycarboxylique est choisi parmi l'acide oxalique, l'acide malonique, l'acide succinique, l'acide glutamique, l'acide adipique, l'acide pimélique, l'acide subérique, l'acide azelaïque, l'acide sébacique, l'acide malique, l'acide tartrique, l'acide tartronique, l'acide aspartique, l'acide 15 glutamique, l'acide fumarique, l'acide itaconique, l'acide maléique, l'acide traumatique, l'acide camphorique, l'acide phtalique et ses dérivés, l'acide tétrahydrophtalique et ses dérivés, l'acide isophtalique, l'acide téréphtalique, l'acide mésaconique, l'acide citraconique, l'acide citrique, l'acide tricarballylique, l'acide 1,2,4-butanetricarboxylique, l'acide aconitique, l'acide hémiméllitique, 20 l'acide triméllitique, l'acide trimésique, l'acide 1,2,3,4-butanetétracarboxylique et l'acide pyroméllitique. 12. Composition selon la revendication 11, caractérisée en ce que l'acide organique polycarboxylique est l'acide citrique. 13. Composition selon l'une des revendications 1 à 12, caractérisée 25 en ce que le(s) saccharide(s) non réducteur(s) et le(s) saccharide(s) hydrogéné(s) représente(nt) 10 à 90 % du poids du mélange constitué par le(s) saccharide(s) non réducteur(s), le(s) saccharide(s) hydrogéné(s) et l'(les) acide(s) organique(s) polycarboxylique(s), de préférence 20 à 85 %, avantageusement 30 à 80 %, mieux encore 40 à 65 % et de manière 30 particulièrement avantageuse 45 à 65 %. 14. Composition selon l'une des revendications 1 à 13, caractérisée en ce qu'elle comprend en outre un catalyseur choisi parmi les bases et les acides de Lewis, les composés contenant du phosphore et les composés contenant du fluor et du bore. 15. Composition selon la revendication 14, caractérisée en ce que le catalyseur représente jusqu'à 20 % du poids total du(des) saccharide(s) non réducteur(s), du(des) saccharide(s) hydrogéné(s) et d'(des) acide(s) organique(s) polycarboxylique(s), de préférence jusqu'à 10 %, et avantageusement au moins 1 %. 16. Composition selon l'une des revendications 1 à 15, caractérisée en ce qu'elle comprend en outre les additifs ci-après dans les proportions suivantes calculées sur la base de 100 parts en poids de saccharide(s) non réducteur(s), de saccharide(s) hydrogéné(s) et d'(des) acide(s) organique(s) polycarboxylique(s) : - 0 à 2 parts de silane, en particulier un aminosilane ou un epoxysilane, - 0 à 40 parts d'huile, de préférence 0 à 30 parts, notamment 4 à 24 parts, - 0 à 30 parts d'urée, de préférence 0 à 20 parts, et avantageusement 0 part, - 0 à 5 parts d'un silicone, - 0 à 20 parts d'un polyol différent des saccharides précités, - 0 à 15 parts de sulfate métallique ou d'ammonium, de préférence 0 à 10 parts, et avantageusement 0 à 5 parts, - 0 à 30 parts d'un « extendeur » choisi parmi les dérivés de la lignine tel que le lignosulfonate d'ammonium ou le lignosulfonate de sodium, et les protéines animales ou végétales. 17. Produit isolant acoustique et/ou thermique à base laine minérale, notamment de verre ou de roche, encollée à l'aide de la composition d'encollage selon l'une des revendications 1 à 16. 18. Voile de fibres minérales, notamment de verre ou de roche, encollées à l'aide de la composition d'encollage selon l'une des revendications 1 à19.30